그리고 실시 예의 조질 열처리 는 800 ℃～ 1050 ℃ 범위 에서 10 mm 두께 당 1 분 이상 오스테나이트 화 및 고용 화 처리 후 연속 냉각 ( 염 , 오 일 , 물 , 물 + 냉매 ) 또는 180 ℃ 까지 다단 냉각 에 의한 제어 냉각 ( 염 , 오 일 , 물 , 물 + 냉매 ) 을 실시 하 는 소입 과 상온 ～ 80 ℃ 의 범위 내 의 소재 를 80 ℃～ 700 ℃ 의 범위 에서 10 mm 두께 당 3 분 이상 유지 후 공 냉 또는 200 ℃ 이하 염 , 오 일 , 물 , 물 + 냉매 에 하 는 소려 를 1 회 이상 실시 되 었 다 .